FR 2303060 A1 19761001 FR 7606534 A 19760308 L'invention, due à BIMBERG Dieter Herbert et ROBS David John, est relative à une substance luminescente, composée d1une matrice fixe et d'un grand nombre de centres luminescents répartis dans celle-ci, à un procédé pour la préparation de cette substance et à son utilisation comme scintillateur. Bes substances luminescentes, fluorescentes ou phosphorescentes émettent un rayonnement électromagnétique lorsqu'elles sont excitées par un agent excitateur, comme par exemple un faisceau d'électrons ou d'autres particules ou un champ électrique appliqué ou un rayonnement électromagnétique de grande énergie. rayonnement est habituellement émis par des centres ioniques luminescents ou actifs situés à l'intérieur d'une matrice fixe ou d'un réseau. les substances luminescentes qui émettent de la lumière visible sont particulièrement utiles car elles peuvent être utilisées dans des appareils indicateurs et de mesure de tous genres, par exemple dans des tubes à rayons cathodiques dans lesquels la lumière émise fournit des informations visibles, dans des tubes luminescents, par exemple des tubes fluorescents, ainsi que dans les microscopes électroniques à balayage, les compteurs à scintillation, les appareils indicateurs de rayonnement employés dans les installations de radiologie médicale et dentaire. On connaît déjà des substances luminescentes fluorescentes organiques et minérales ; les substances minérales sont cependant préférées car elles résistent mieux aux rayonnements corpusculaires. Bes substances minérales connues sont constituées en général de fines poudres, par exemple d'orthosilicate de zinc dopé à l'aide d'ions manganèse, la granulométrie de ces poudres étant de l'ordre de quelques microns. Ces granulométries cependant limitent le pouvoir de résolution des images fournies par le rayonnement électromagnétique émis par ces substances luminescentes. Un autre inconvénient des substances luminescentes connues réside dans leur intensité de luminescence, trop faible pour de nombreuses applications.Enfin la durée d'extinction, au bout de laquelle les substances luminescentes cessent d'émet tre après disparition de l'excitation extérieure, est trop longue pour de nombreuses applications. L'invention a donc pour but d'éviter ces inconvénients et de fournir des substances luminescentes qui permettent une meilleure netteté des images produites par le rayonnement émis et présentent une intensité de luminescence élevée avec de faibles durées d'extinction. L'invention a encore pour but de fournir un procédé pour la préparation de telles substances. Ce problème est résolu, conformément à l'invention, par une substance luminescente, composée d'une matrice fixe et d'un grand nombre de centres luminescents répartis dans celle-ci, de formule générale XP5014 dans laquelle X désigne un ion métallique trivalent, de préférence un ion de métal de terre rare, ou un mélange de tels ions. les centresluminescents répartis dans la matrice fixe peuvent être constitués par les ions X eux-mêmes, c' est le cas par exemple lorsque X désigne Eu ou Tb (l'émission de Eu est rouge intense et celle de Tb verte intense), mais les ions x peuvent aussi autre inertes, c'est-à-dire ne pas être luminescents dans le spectre visible, et les centres luminescents peuvent être constitués par des ions dopants. C'est le cas par exemple lorsque X désigne Y ou Pr et que la substance luminescente présente une certaine teneur en ions Er, Eu ou Tb ou en un mélange d'ions Mn et Sb comme iwns dopants. Pour de nombreuses applications une substance luminescente de la formule générale ci-dessus dans laquelle X désigne Ce ou Pr est particulièrement avantageuse. Le temps d'extinction de cette substance luminescente est d'environ 12 nanosecondes dans le cas ou I = Ce. Les substances luminescentes connues présentent un temps d'extinction considérablementplus long, d'environ 40 nanosecondes. Un autre avantage du pentaphosphate de cérium (X = Ce) est que la longueur d'onde de sa radiation de scintillation est d'environ 335 nn, c'est-à-dire se trouve dans la région ultraviolette du spectre. Cette propriété est particulièrement utile, car cette longueur d'onde est très voisine du maximum de la courbe de réponse des photocathodes usuelles, utilisées habituellement dans les photomultiplicateurs, associées à des scintil laveurs. Dans le cas des scintillateurs, le rapport des intensités du signal et du bruit est déterminé à l'aide de la post-luminescence c'est-à-dire par l'intensité de la lumière émise-au bout d'un temps déterminée, exprimée sous forme de pourcentage de l'intensité initiale. Dans le cas de CeP5014, l'intensité de post-luminescence au bout de 80 microsecondes est égale à 0,3% de l'intensité initiale, ce qui est avantageux pour de nombreuses applications. Un autre avantage des substances luminescentes de pentaphosphate conformes à l'invention est que les ions luminescents peuvent être introduits à des concentrations élevées, par exemple à des concentrations stoechiométriques, dans la matrice de pentaphosphate. Les substances luminescentes conformes à l'invention ne présentent aucune "atténuation de concentration", c'est-à-dire aucune diminution de leur luminescence lorsqu'on dépasse une certaine concentration en centres ioniques actifs, ceci jusqu'à des concentrations extrêmement élevées, contrairement à la plupart des substances luminescentes connues, qui pour de faibles concentrations, par exemple de quelques pourcents, présente déjà une atténuation de concentration. Bes substances luminescentes conformes à l'invention peuvent se présenter sous forme monocristalline, polycristalline ou sous forme amorphe vitreuse et peuvent être préparées aussi sous forme monocristalline, polycristalline ou sous forme vi treuse. Les pentaphosphates de cérium et de praséodyme conviennent particulièrement bien pour tre utilisés dans les microscopes électroniques à balayage où on recherche un bon couplage optique entre le scintillateur et un tube lumineux associé à ce dernier. Pour cette application on préfère habituellement des monocristaux, car il est plus facile de fixer une électrode à un monocristal, sans affecter cette électrode, lorsque l-e monocristal a été traité par "recyclage sous vide" (vacuum recyclini; Une électrode fixée à une substance luminescente polycristalline se trouve au contraire affectée. Pour d'autres applications, par exemple pour une exploration par point lumineux on préfère au contraire des substances polycristallines, car sous cette forme la substance luminescente convient mieux pour produire un écran luminescent de grande surface. La plupart des substances lumidescentes connues, utilisées jusqu'à présent, n'ont jamais été préparées sous forme de monocristaux. bes substances luminescentes conformes à l'invention peuvent etre préparées de la manière indiquées ci-dessous. Un mélange d'environ 3 g d'un oxyde approprié de l'élément I, par exemple 1203, X ayant l'une des significations indiquées ci-dessus, ou d'un mélange d'oxyde, et de 100 g d'acide ortho phosphorique contenant environ 15% d'eau est introduit dans un creuset d'or ou de graphite. Lorsque X désigne un ion métallique non luminescent dans le spectre visible un agent activateur est ajouté au mélange précédent, par exemple Mn et Sb, en quantités appropriées, par exemple O à 1,0 d'agent activateur pour 3 g d'oxyde. Be creuset est placé ensuite dans un tube à réaction inerte, par exemple en silice, raccordé à un dispositif d'extraction de vapeur.Le tube est porté à une température, de préf é- rence de 2000C, à laquelle l'acide orthophosphorique se transforme, avec libération d'eau, en acide polyphosphorique E(HP03)n E selon la réaction (réaction 1) L'oxyde se dissout à cette température dans l'acide orthophosphorique, au fur et à mesure que l'équilibre exprimé par l'équation ci-dessus se déplace vers la droite de celle-ci, sous l'action de l'extraction continue de l'eau libérée. Be tube à réaction est maintenu à cette température (pendant quelques heures) jusqu'à ce que l'oxyde soit complètement dissous.Ensuite le tube est porté à la température de réaction d'environ 500 à 7000C, selon la nature de l'ion métallique x (par exemple à environ 5500C lorsque X = Pr ou Ce), à laquelle l'oxyde réagit avec l'acide polyphosphorique (réaction 2). Be tube est maintenu quelques jours à cette température, jusqu'à ce que la réaction 2 soit complètement achevée. Au bout de cette période de temps s'est formée la combinaison XP5014 qui peut être dopee, selon la substance de départ utilisée. Le dispositif d'extraction est ensuite enlevé et l'acide polyphosphorique est aspiré du tube encore chaud. Le résidu, constitué par des cristaux XP5 14 est lavé à 1' eau bouillante et ensuite séché. Si c'est nécessaire des cristaux sélectionnés peuvent autre meulés et/ou polis. Bes cristaux peuvent aussi etre broyés en poudre et cette poudre formée à la presse en corps moulés. Au contraire si on laisse l'acide polyphosphorique se refroidir, il se forme un verre. L'invention est expliquée plus en détail ci-après à l'aide de certains de ses modes de mise en oeuvre, pris à titre illustratif mais nullement limitatif, en se référant aux dessins annexés dans lesquels - la figure 1 est une coupe schématique d'une diode photo émissive, - la figure 2 représente schématiquement un scintillateur à tube à rayons cathodiques - la figure 3 est une coupe d'un tube à décharge gazeuse - la figure 4 est une coupe schématique d'un dispositif électroluminescent ; et - la figure 5 est une coupe schématique d'un microscope électronique à balayage. Dans le dispositif représenté sur la figure 1, une plaquette d'un monocristal semi-conducteur, par exemple d'arsséniure de gallium est dopée de manière à fournir, dans une région P, une conductibilité du type P et, dans une région N, une conductibilité du type N ; on obtient ainsi une jonction P-N, désignée par 1. La région P est connectée à un contact métallique 3, la région-N à un contact métallique 5. Une source de tension 7 (par l'intermédiaire d'un interrupteur, non représenté sur la figure) est raccordée aux contacts 3 et 5. Les régions P et N et les contacts 3 et 5 sont enrobés dans une résine époxy qui donne à l'ensemble la forme d'une pastille 9. La surface extérieure de la résine est revêtue d'une couche de substance luminescente 11. Le dispositif fonctionne de la manière suivante. La source de tension 7 applique une polarisation à la jonction P-N et produit une émission de rayonnement infrarouge par recombinaison d'électrons et de trous au niveau de la jonction P-N 1. Ce rayonnement infrarouge traverse la pastille 9 et tombe sur le rev9- tement luminescent 11 où il est absorbé et transformé en lumière visible L. Le revêtement luminescent est constitué par une solution solide d 'environ 80 à 99% en poids d'un premier pentaphosphate de terre rare, par exemple de pentaphosphate d'ytter- bium, qui absorbe le rayonnement infrarouge de la jonction P-N 1, et d'environ i à 20% en poids d'un second pentaphosphate de terre rare, par exemple de pentaphosphate d-'erbium, qui émet dans la région visible du spectre.L'énergie du rayonnement infrarouge absorbée par le premier pentaphosphate de terre rare est transférée, à l'aide d'un ou plusieurs mécanismes de transfert d'énergie connus, sur le second pentaphosphate qui réémet cette énergie sous forme de lumière visible. Bien que le convertisseur d'énergie constitué par la jonction P-N 1 transforme l'énergie électrique en rayonnement invisible, ce rayonnement est converti ainsi en rayonnement visible par le revêtement 11. le revêtement il peut être déposé sur la pastille 9 au moyen d'une pâte peu visqueuse qui peut être préparée à partir d'une poudre de penta phosphate et d'un solvant, tel que de la nitrocellulose en solu tion dans de l'acétate de butyle, ce solvant se vaporisant ou étant vaporisé une fois la pâte déposée. Dans le tube à rayons catiiodiques 12 représenté sur la fi gure 2, l'écran luminescent 15 est constitué par une couche de verre 13a dont la surface intérieure est revêtue d'une couche luminescente de pentaphosphate 13b, recouverte à son tour d'une couche d'oxyde d'aluminium 13c. 'ta substance luminescente 13b peut être déposée à l'aide d'une solution, par exemple de nitro cellulose dans de 11 acétate de butyle, contenant en suspension des particules de substance luminescente. Be reste du tube à rayons cathodiques 12 est construit de manière classique.L'é lectrode 12a produit un faisceau d'électrons 12b qui est accélé ré par une anode 12c et focalisé par des moyens de focalisation et de déflexion usuels 12d et tombe ensuite sur l'écran lumines cent 13 dont il excitela luminescence. Dans le tube à décharge gazeuse 15 représenté sur la figu re 3, une première électrode 17 sert à obturer l'une des extrémités du tube 15 et une seconde électrode 19 sert à obturer l'au tre extrémité du tube 15. Avant l'obturation du tube 15 on y a fait le vide et on l'a rempli d'un gaz inerte sous une pression correspondant à un vide peu poussé (par exemple de quelques millimètres de mercure) ou à un vide plus poussé (par exemple d'un millième de millimètre de mercure). La surface intérieure du tube 15 est revêtue d'une couche luminescente 15a de pentaphosphate, par exemple de TbP5014 ou de Eux5014. Lorsqu'une ten- sion, de préférence de 100 V (tension alternative) est appliquée entre les électrodes 17 et 19, l'intérieur du tube 15 est le siège d'une décharge. Des ions et des électrons de faibles éner gies, ainsi qu'un rayonnement électromagnétique, par exemple un rayonnement ultraviolet, sont émis par le gaz inerte contenu dans le tube 15 au cours de la décharge. La substance lumines cente 15a absorbe l'énergie des particules émises et du rayonne ment émis, et réémet cette énergie sous forme de lumière visible. Dans ces conditions le tube 15 apparaît coloré pour ltobserva- teur. La substance luminescente isa peut être constituée d'un mélange de diverses substances luminescentes et émettre ainsi de la lumière blanche. La substance luminescente 15a peut être déposée sur la surface intérieure du tube 15 en plongeant celui-ci dans une solution liquide contenant en suspension les particules de substance luminescente, après quoi le solvant se vaporise ou est vaporisé. La substance luminescente déposée sur la surface extérieure du tube 15 est ensuite éliminée par lavage puis le tube est séché. Un champ à plasma, constitué sous forme d'une matrice ponctuelle connue d'un dispositif indicateur et comportant un grand nombre de cellules à décharge miniature, peut être traité d'une manière analogue à l'aide d'une substance luminescente de pentaphosphate pour produire une émission lumineuse de la couleur désirée. En général le gaz utilisé en plus fournit sa couleur d'émission propre (par exemple orange pour le néon). La couleur d'émission de la substance luminescente se mélange à celle du gaz, ce qui permet de produire de cette manière une lumière blanche. Be dispositif électroluminescent représenté sur la figure 4 est constitué par une couche conductrice transparente formant une électrode 21, par exemple en oxyde de zinc, déposée sur un substrat de verre 24. Une substance luminescente de pentaphosphate sous forme pulvérulente, est enrobée d'une manière connue, par exemple en partant d'une solution, dans un agent liant diélectrique, par exemple dans du chlorure de polyvinyle, et forme ainsi une couche 22 qui est déposée à la surface de la couche 21. Une couche métallique, constituant une électrode 23, par exemple une couche d'aluminium, est déposée sur la surface libre de la couche 21. Une source de tension 25 (par l'intermé- diaire d'un interrupteur, non représenté sur la figure) est raccordée aux couches constituant les électrodes 21 et 23.La source de tension 25 fournit une tension alternative de quelques 100 V d'une fréquence de 500 à 1.000 Hz. il se produit ainsi un champ électrique alternatif perpendiculaire à la couche 22, qui excite la substance luminescente de la couche 22. De la lumière visible V est émise par la substance luminescente et traverse la couche 21 et le substrat 24. Dans un autre dispositif électroluminescent, la substance luminescente peut contenir des particules conductrices, par exemple de cuivre, qui peuvent être commandes ou mises en forme éléctriquement, ce qui fournit une étroite région photoémissive qui peut être excitée par des tensions dirigées unila téralement. Dans ce cas on n'utilise pas d'agent liant diélectrique. Be microscope électronique à balayage 30 représenté schématiquement sur la figure 5 engendre un faisceau primaire d'élec trons 32 qui explore la surface d'un substrat 33 à examiner. Le substrat 33 est caractérisé par les électrons secondaires qu'il engendre lorsqu'il est bombardé par les électrons primaires 32 et ces électrons secondaires sont dispersés dans diverses directions autour du substrat 33. Une fraction déterminée des élec trons secondaires constitue un faisceau 34 qui tombe sur un scintillateur 35 de pentaphosphate de cérium ou de praséodyme, de préférence constitué par un monocristal. Le scintillateur 35 comporte une électrode 35a qui permet d'évacuer la charge appor tée par les électrons 34.L'impact du faisceau 34 produit dans le scintillateur 35 l'émission d'un rayonnement de scintillation 39 qui est amené par un dispositif optique 36, par exemple à fibres optiques, à un détecteur 37.Le détecteur peut être constitué par exemple par un photomultiplicateur, comportant une photocathode 38, ce pourquoi on peut utiliser un tube à rayons cathodiques, pour afficher le signal de sortie du photomultiplicateur en synchronisme avec le balayage d'exploration du faisceau d'électrons primaires. L'image ainsi produite par le détecteur constitue une image de la surface du substrat 33. Le pentaphosphate de cérium ou de praséodyme peut être utilisé à volonté comme scintillateur dans un dispositif connu à exploration par point lumineux, dans un appareil indicateur de rayonnement connu ou dans un compteur à scintillations connu. Un dispositif à exploration par point lumineux est constitué par un scintillateur de grande surface qui est balayé suivant une ligne ou suivant une trame par un faisceau d'électrons. Le scintillateur émet des rayonnementscorrespondants qui tombent sur un champ de marquage. Bes faisceaux émis sont transmis sur certaines surfaces du champ et ne sont pas transmis sur certai nes autres surfaces ; ces surfaces définissent des fractions d'informations. Un scintillateur à extinction rapide est souhai table pour ce mode d'utilisation pour empêcher de "voiler" la résolution du champ de marquage lorsque celui-ci présente une densité d'information élevée.C'est pourquoi le pentaphosphate de cérium ou de praséodyme est particulièrement utile dans ce cas, Un autre exemple d'application consiste en un appareil indicateur de rayonnement qui est constitue, par un système de télévision en couleur à tube à rayons cathodiques, dans lequel les substances luminescentes rouge, bleue et verte sont déposées sous forme de bandes sur un écran luminescent qui est excité par une seule source de faisceau d'électrons modulée pour sélectionner la couleur voulue. Pour déterminer automatiquement la position du faisceau, un scintillateur indicateur de rayonnement, qui émet dans- l'utraviolet, est déposé sur 11 écran selon des espacements réguliers.Lorsque le scintillateur est excité par le faisceau, il renvoie un rayonnement à un détecteur, par exemple un photomultiplicateur et le signal ainsi obtenu est amené au dispositif de modulation du faisceau cathodique0 Pour pouvoir séparer nettement l'un de l'autre des rayonnements issus de régions différentes du scintillateur, il faut que le temps d'extinction de la luminescence soit très court. Aussi est-il particulièrement avantageux d'utiliser pour cela des pentaphosphates au cérium ou au praséodyme.L'utilisation de ces substances luminescentes est avantageuse par ailleurs, du fait que la longueur d'onde du rayonnement émis est nettement différente de celles des couleurs émises par les bandes luminescentes de 1 1écran, ce qui permet de séparer facilement par filtrage la longueur d'onde du rayonnement émis de toute émission vers 11 arrière de telles couleurs. Une autre possibilité d'application d'une substance luminescente de pentaphosphate réside dans unstube convertisseur d'images infrarouges. Une photocathode convertit, à une extrémité du tube, le rayonnement infrarouge en une image appropriée formée par des électrons. Cette image est transmise à un écran luminescent situé à l'autre extrémité du tube, après avoir traversé un certain nombre d'étages, qui intensifient l'image en la convertissant en un signal électromagnétique (à l'aide d'une substance luminescente intermédiaire) et ensuite en la ramenant sous forme électronique (à l'aide d'une photocathode intermédiaire). L'écran luminescent situé à 1' extrémité du tube, qui émet une image visible du rayonnement infrarouge, peut etre réalisé en matière luminescente de pentaphosphate. Une autre possibilité d'application consiste en un intensificateur d'images radioscopiques. Un signal de rayons X produit sur un premier écran luminescent une image peu llwdneuse. La lu fière émise par ce premier écran est dirigée sur une photocathode pour produire une image électronique correspondante. Bes électrons émis sont accélérés et tombent sur un écran luminescent d'observation. Les deux écrans luminescents peuvent comporter une substance luminescente de pentaphosphate. Une autre possibilité d'application réside encore dans un compteur quantique infrarouge. Dans ce dispositif, un cristal compteur quantique, réalisé en une substance luminescente de pentaphosphate, est soumis simultanément à un rayonnement de pompage d'un laser à courant continu et à un rayonnement infrarouge, qui doit être détecté Lors de l'absorption d'énergie en provenance des deux rayonnements, le cristal fournit une luminescence visible. Un seul des deux rayonnements ne fournit pas de luminescence. L'énergie d'un des deux rayonnements peut être absorbée par des ions du cristal. Be second stade de conversion d'énergie peut s'effectuer de l'une des deux manières, de principe différentes, suivantes a) excitation successive de deux photons.L'ion qui active la substance luminescente peut être excité et amené à un état initial, soit directement par absorption d'un photon d'un rayonnement soit par transfert d'énergie d'un ion voisin, qui peut être excité ou non d'autre manière par ce rayonnement. La relaxation interne peut alors se produire ou non. L'ion activateur est alors excité et amené à l'état luminescent par absorption d'un photon du second rayonnement. C'est à partir de cet état que s'effectue l'émission de lumière. b) excitation Par transfert d'énergie. Deux ions, qui peuvent être des ions métalliques identiques ou différents et qui sont immédiatement voisins l'un de l'autre, absorbent chacun un photon, le premier ion un photon du rayonnement de pompage, le second ion un photon du rayonnement infrarouge. De l'énergie peut alors être transmise d'un ion à l'autre de telle manièrer'un ion soit excité et amené à l'état luminescent. C'est à partir de cet état que s'effectue l'émission de lumière. Bes cristaux de pentaphosphate conviennent particulièrement bien pour ce genre d'application, du fait qu'ils permettent d'obtenir, comme on l'a indiqué plus haut, une concentration élevée d'ions métalliques sans que se produise "l'atténuation de concentration". Dans ces conditions les possibilités d'absorption de photons et de transfert d'énergie sont maximales, ce qui fournit un excellent rendement. Be rayonnement infrarouge peut etre modulé, par exemple haché, et le signal de sortie peut être détecté à l'aide d'une technique connue sensible à la phase. Comme il va de soi et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes. REVENDICATIONS 1. Substance luminescente composée d'une matrice fixe et d'un grand nombre de centres luminescents répartis dans celleci, caractérisée en ce qu'elle est de formule générale XP5014 dans laquelle X désigne un ion métallique trivalent, de préférence un ion métallique de terre rare ou un mélange de tels ions métalliques. 2. Substance luminescente selon la revendication 1, caractérisée en ce que X désigne Eu ou Tb. 3. Substance luminescente selon la revendication 1, caractérisée en ce que X désigne Ce ou Pr. 4. Substance luminescente dopée, selon la revendication 1, caractérisée en ce que X désigne Y ou Pr et qu'elle présente une certaine teneur en ions Tm, Er, Eu ou Tb ou un mélange d'ions Mn et Sb comme ions dopants. 5. Substance luminescente selon l'une quelconque des revendications 1 à 4, caractérisée en ce que la matrice se présente sous forme d'une couche monocristalline. 6. Substance luminescente selon l'une quelconque des revendications 1 à 4, caractérisée en ce que la matrice se présente sous forme amorphe vitreuse. 7. Procédé pour préparer une substance luminescente selon l'une quelconque des revendications 1 à 6, caractérisé en ce qu'un mélange d'un ou plusieurs oxydes de l'élément X et d'acide orthophosphorique est porté, dans un tube à réaction inerte, à une température à laquelle l'acide orthophosphorique se trans forme en acide polyphosphorique H(HPO ) OH avec libération 3n d'eau, jusqu'à ce que l'oxyde ou le mélange d'oxydes soit complètement dissous dans l'acide polyphosphorique, l'eau libérée étant extraite d'une manière permanente du tube à réaction, et qu'ensuite le tube est amené à une température de réaction de 500 à 7000C jusqu'à ce que la réaction entre l'acide polyphosphorique et l'oxyde ou les oxydes soit complètement achevée. 8. Procédé selon la revendication 7, caractérisé en ce que le mélange utilisé comme matériau de départ est disposé dans un creuset d'or ou de graphite placé dans le tube à réaction. 9. Procédé selon l'une quelconque des revendications 7 et 8, caractérisé en ce que le mélange utilisé comme matériau de dé part est porté à une température d'environ 2000C pour transformer l'acide orthophosphorique en acide polyphosporique. 10. Substance luminescente selon l'une quelconque des revendications 1 à 6, caractérisée en ce qu'elle est utilisée comme scintillateur.